【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
有機ビヒクル中に分散された抵抗体組成物を含有する実質的に鉛を含有しない厚膜抵抗体ペースト組成物であって、
（ａ）ＲｕＯ2導電材料と、
（ｂ）ＣｕＯ、Ｎａ2Ｏ、Ｋ2Ｏ、Ｌｉ2Ｏおよびそれらの組合せからなる群から選択されたα酸化物と、
（ｃ）ホウケイ酸ガラス組成物であって、（ｉ）Ｂ2Ｏ3、（ｉｉ）ＳｉＯ2、（ｉｉｉ）ＢａＯ、ＣａＯ、ＺｎＯ、ＳｒＯ、ＭｇＯおよびそれらの組合せからなる群から選択されたδ酸化物を含み、任意選択により（ｉｖ）Ｐ2Ｏ5、（ｖ）ＺｒＯ2および（ｖｉ）Ａｌ2Ｏ3のいずれかを含有し、前記α酸化物ＣｕＯがペースト組成物中に別個に、またはホウケイ酸ガラス組成物中にのどちらかに、もしくは両方において存在し、前記α酸化物Ｎａ2Ｏ、Ｋ2Ｏ、Ｌｉ2Ｏおよびそれらの組合せがホウケイ酸ガラス組成物中に存在する、ホウケイ酸ガラス組成物と、
（ｄ）ＴｉＯ2、Ｔａ2Ｏ5、Ｎｂ2Ｏ5およびそれらの組合せからなる群から選択されたβ酸化物と、を含み、
前記β酸化物ＴｉＯ2、Ｔａ2Ｏ5、Ｎｂ2Ｏ5およびそれらの組合せがペースト組成物中に別個に、または前記ホウケイ酸ガラス組成物中にのどちらかに、もしくは両方において存在する、実質的に鉛を含有しない厚膜抵抗体ペースト組成物。
【請求項２】
有機ビヒクル中に分散された抵抗体組成物を含有する実質的に鉛を含有しない厚膜抵抗体ペースト組成物から形成された厚膜抵抗体であって、前記抵抗体組成物が、
（ｅ）ＲｕＯ2導電材料と、
（ｆ）ＣｕＯ、Ｎａ2Ｏ、Ｋ2Ｏ、Ｌｉ2Ｏおよびそれらの組合せからなる群から選択されたα酸化物と、
（ｇ）ホウケイ酸ガラス組成物であって、（ｉ）Ｂ2Ｏ3、（ｉｉ）ＳｉＯ2、（ｉｉｉ）ＢａＯ、ＣａＯ、ＺｎＯ、ＳｒＯ、ＭｇＯおよびそれらの組合せからなる群から選択されたδ酸化物を含み、任意選択により（ｉｖ）Ｐ2Ｏ5、（ｖ）ＺｒＯ2および（ｖｉ）Ａｌ2Ｏ3のいずれかを含有し、前記α酸化物ＣｕＯがペースト組成物中に別個に、またはホウケイ酸ガラス組成物中にのどちらかに、もしくは両方において存在し、前記α酸化物Ｎａ2Ｏ、Ｋ2Ｏ、Ｌｉ2Ｏおよびそれらの組合せがホウケイ酸ガラス組成物中に存在する、ホウケイ酸ガラス組成物と、
（ｈ）ＴｉＯ2、Ｔａ2Ｏ5、Ｎｂ2Ｏ5およびそれらの組合せからなる群から選択されたβ酸化物と、を含み、
前記β酸化物ＴｉＯ2、Ｔａ2Ｏ5、Ｎｂ2Ｏ5およびそれらの組合せがペースト組成物中に別個に、またはホウケイ酸ガラス組成物中にのどちらかに、もしくは両方において存在する、厚膜抵抗体。
【手続補正２】
【補正対象書類名】明細書
【補正対象項目名】００６１
【補正方法】変更
【補正の内容】
【００６１】
本発明は説明のために選択された特定の実施形態に対して記載されたが、添付したクレームに示されるような本発明の基本概念および範囲から逸脱することなく様々な改良をそれに加えることができることは明白である。
なお、本発明は、特許請求の範囲を含め、以下の発明を包含する。
１．有機ビヒクル中に分散された抵抗体組成物を含有する実質的に鉛を含有しない厚膜抵抗体ペースト組成物であって、
（ａ）ＲｕＯ2導電材料と、
（ｂ）ＣｕＯ、Ｎａ2Ｏ、Ｋ2Ｏ、Ｌｉ2Ｏおよびそれらの組合せからなる群から選択されたα酸化物と、
（ｃ）ホウケイ酸ガラス組成物であって、（ｉ）Ｂ2Ｏ3、（ｉｉ）ＳｉＯ2、（ｉｉｉ）ＢａＯ、ＣａＯ、ＺｎＯ、ＳｒＯ、ＭｇＯおよびそれらの組合せからなる群から選択されたδ酸化物を含み、任意選択により（ｉｖ）Ｐ2Ｏ5、（ｖ）ＺｒＯ2および（ｖｉ）Ａｌ2Ｏ3のいずれかを含有し、前記α酸化物ＣｕＯがペースト組成物中に別個に、またはホウケイ酸ガラス組成物中にのどちらかに、もしくは両方において存在し、前記α酸化物Ｎａ2Ｏ、Ｋ2Ｏ、Ｌｉ2Ｏおよびそれらの組合せがホウケイ酸ガラス組成物中に存在する、ホウケイ酸ガラス組成物と、
（ｄ）ＴｉＯ2、Ｔａ2Ｏ5、Ｎｂ2Ｏ5およびそれらの組合せからなる群から選択されたβ酸化物と、を含み、
前記β酸化物ＴｉＯ2、Ｔａ2Ｏ5、Ｎｂ2Ｏ5およびそれらの組合せがペースト組成物中に別個に、または前記ホウケイ酸ガラス組成物中にのどちらかに、もしくは両方において存在する、実質的に鉛を含有しない厚膜抵抗体ペースト組成物。
２．前記抵抗体ペーストが３０〜８０重量％の抵抗体組成物と、７０〜２０重量％の有機ビヒクルとを有し、前記導電性組成物が約５〜約３０重量％のＲｕＯ2導電材料と、５０〜９２重量％のα酸化物＋ホウケイ酸ガラス組成物＋β酸化物と、０〜３０％のセラミック充填剤とを含み、前記セラミック充填剤がＳｉＯ2、Ａｌ2Ｏ3、ＺｒＯ2、ＺｒＳｉＯ4およびそれらの混合物からなる群から選択される、１に記載の厚膜抵抗体ペースト組成物。
３．前記α酸化物＋ホウケイ酸ガラス組成物＋β酸化物が前記α酸化物＋ホウケイ酸ガラス組成物＋β酸化物の重量に基づいて、
α酸化物として前記ＣｕＯ  ０．１〜１４重量％および／または前記Ｎａ2Ｏ＋前記Ｋ2Ｏ＋前記Ｌｉ2Ｏの合計０．１〜１２重量％と、
ホウケイ酸ガラス組成物として１０〜６０重量％のＳｉＯ2、５〜４０重量％のＢ2Ｏ3、１０〜４５重量％のδ酸化物、０〜２０重量％のＡｌ2Ｏ3、０〜５重量％のＺｒＯ2および０〜１５重量％のＰ2Ｏ5と、
β酸化物として前記ＴｉＯ2＋前記Ｔａ2Ｏ5＋前記Ｎｂ2Ｏ5の合計０．４〜８重量％とを含む、２に記載の厚膜抵抗体ペースト組成物。
４．前記α酸化物＋ホウケイ酸ガラス組成物＋β酸化物が前記α酸化物＋ホウケイ酸ガラス組成物＋β酸化物の重量に基づいて、
α酸化物として前記ＣｕＯ  ０．３〜８重量％および／または前記Ｎａ2Ｏ＋前記Ｋ2Ｏ＋前記Ｌｉ2Ｏの合計１〜８重量％を含む、３に記載の厚膜抵抗体ペースト組成物。
５．前記α酸化物＋ホウケイ酸ガラス組成物＋β酸化物が前記α酸化物＋ホウケイ酸ガラス組成物＋β酸化物の重量に基づいて、
α酸化物として前記ＣｕＯ  ０．３〜８重量％を含む、３に記載の厚膜抵抗体ペースト組成物。
６．前記α酸化物＋ホウケイ酸ガラス組成物＋β酸化物が前記α酸化物＋ホウケイ酸ガラス組成物＋β酸化物の重量に基づいて、
α酸化物として前記Ｎａ2Ｏ  ４〜１１重量％および／または前記Ｋ2Ｏ  ０．４〜２重量％および／または前記Ｌｉ2Ｏ  ０．１〜２．０重量％を含む、３に記載の厚膜抵抗体ペースト組成物。
７．前記ＣｕＯまたはその前駆物質が、ホウケイ酸ガラス組成物中に混入されるのではなく抵抗体ペースト中に別個に添加される、１に記載の厚膜抵抗体ペースト組成物。
８．ＴｉＯ2、Ｔａ2Ｏ5、Ｎｂ2Ｏ5およびそれらの組合せまたはその前駆物質からなる群から選択された前記β酸化物が、前記ホウケイ酸ガラス組成物中に混入されるのではなく抵抗体ペースト中に別個に添加される、１に記載の厚膜抵抗体ペースト組成物。
９．前記ＣｕＯまたはその前駆物質と、ＴｉＯ2、Ｔａ2Ｏ5、Ｎｂ2Ｏ5およびそれらの組合せまたはその前駆物質からなる群から選択された前記β酸化物とが、前記ホウケイ酸ガラス組成物中に混入されるのではなく抵抗体ペースト中に別個に添加される、１に記載の厚膜抵抗体ペースト組成物。
１０．前記β酸化物がＴａ2Ｏ5を含む、１に記載の厚膜抵抗体ペースト組成物。
１１．前記ホウケイ酸ガラス組成物が、前記ホウケイ酸ガラス組成物の重量に基づいて（ｉ）５〜１５重量％のＢ2Ｏ3、（ｉｉ）４０〜５５重量％のＳｉＯ2、（ｉｉｉ）ＢａＯ、ＣａＯ、ＺｎＯ、ＳｒＯ、およびそれらの組合せからなる群から選択されたδ酸化物１５〜３５重量％を含み、前記ホウケイ酸ガラス組成物中、前記α酸化物ＣｕＯが２〜８重量％であり、前記β酸化物Ｔａ2Ｏ5が２〜８％であり、前記α酸化物Ｎａ2Ｏ、Ｋ2Ｏ、Ｌｉ2Ｏおよびそれらの組合せが１〜８重量％であり、前記ホウケイ酸ガラス組成物が任意選択により（ｖ）０〜６重量％のＺｒＯ2および（ｖｉ）０〜８重量％のＡｌ2Ｏ3のいずれかを含有する、１に記載の厚膜抵抗体ペースト組成物。
１２．前記ＣｕＯの、ＴｉＯ2、Ｔａ2Ｏ5、Ｎｂ2Ｏ5およびそれらの組合せまたはその前駆物質からなる群から選択された前記β酸化物に対する比［ＣｕＯ／（ＴｉＯ2＋Ｔａ2Ｏ5＋Ｎｂ2Ｏ5）］が約０〜約３である、１に記載の厚膜抵抗体ペースト組成物。
１３．有機ビヒクル中に分散された抵抗体組成物を含有する実質的に鉛を含有しない厚膜抵抗体ペースト組成物から形成された厚膜抵抗体であって、前記抵抗体組成物が、
（ｅ）ＲｕＯ2導電材料と、
（ｆ）ＣｕＯ、Ｎａ2Ｏ、Ｋ2Ｏ、Ｌｉ2Ｏおよびそれらの組合せからなる群から選択されたα酸化物と、
（ｇ）ホウケイ酸ガラス組成物であって、（ｉ）Ｂ2Ｏ3、（ｉｉ）ＳｉＯ2、（ｉｉｉ）ＢａＯ、ＣａＯ、ＺｎＯ、ＳｒＯ、ＭｇＯおよびそれらの組合せからなる群から選択されたδ酸化物を含み、任意選択により（ｉｖ）Ｐ2Ｏ5、（ｖ）ＺｒＯ2および（ｖｉ）Ａｌ2Ｏ3のいずれかを含有し、前記α酸化物ＣｕＯがペースト組成物中に別個に、またはホウケイ酸ガラス組成物中にのどちらかに、もしくは両方において存在し、前記α酸化物Ｎａ2Ｏ、Ｋ2Ｏ、Ｌｉ2Ｏおよびそれらの組合せがホウケイ酸ガラス組成物中に存在する、ホウケイ酸ガラス組成物と、
（ｈ）ＴｉＯ2、Ｔａ2Ｏ5、Ｎｂ2Ｏ5およびそれらの組合せからなる群から選択されたβ酸化物と、を含み、
前記β酸化物ＴｉＯ2、Ｔａ2Ｏ5、Ｎｂ2Ｏ5およびそれらの組合せがペースト組成物中に別個に、またはホウケイ酸ガラス組成物中にのどちらかに、もしくは両方において存在する、厚膜抵抗体。
１４．＋／−１００ｐｐｍ／℃の範囲のＴＣＲを有する、１３に記載の厚膜抵抗体。
１５．約１００オーム〜１０メガオーム・パー・スクエアのＲ値を有する、１３に記載の厚膜抵抗体。